(57)【要約】【課題】従来の白色顔料である酸化チタン粒子よりも密度が低く、かつ従来の酸化チタン膜被覆粒子よりも白色度及び隠蔽度が高い酸化チタン膜被覆粉体、及びその製造方法を提供する。【解決手段】有機樹脂微粒子からなる母粒子と、該母粒子表面に設けられた少なくとも１層からなる厚さ０．１〜５００ｎｍのルチル型及び／又はアナタ−ゼ型の結晶構造を持つ酸化チタン被覆膜とを有する結晶性酸化チタン膜被覆粉体、及びその製造方法である。【選択図】なし【特許請求の範囲】
【請求項１】
有機樹脂微粒子からなる母粒子と、該母粒子表面に設けられた少なくとも１層からなる厚さ０．１〜５００ｎｍのルチル型及び／又はアナターゼ型の結晶構造をもつ酸化チタン被覆膜とを有することを特徴とする結晶性酸化チタン膜被覆紛体。
【請求項２】
有機樹脂微粒子からなる母粒子と、該母粒子表面に設けられた少なくとも１層からなる厚さ０．１〜５００ｎｍの金属酸化物被覆膜と、該金属酸化物被覆膜表面に設けられた少なくとも１層からなる厚さ０．１〜５００ｎｍのルチル型及び／又はアナターゼ型の結晶構造をもつ酸化チタン被覆膜とを有することを特徴とする結晶性酸化チタン膜被覆紛体。
【請求項３】
有機樹脂微粒子からなる母粒子と、該母粒子表面に設けられた少なくとも１層からなる厚さ０．１〜５００ｎｍのルチル型及び／又はアナターゼ型の結晶構造をもつ酸化チタン被覆膜と、該酸化チタン被覆膜表面に設けられた少なくとも１層からなる厚さ０．１〜５００ｎｍの金属酸化物被覆膜とを有することを特徴とする結晶性酸化チタン膜被覆紛体。
【請求項４】
有機樹脂微粒子からなる母粒子と、該母粒子表面に設けられた少なくとも１層からなる厚さ０．１〜５００ｎｍの金属酸化物被覆膜と、該金属酸化物被覆膜表面に設けられた少なくとも１層からなる厚さ０．１〜５００ｎｍのルチル型及び／又はアナターゼ型の結晶構造をもつ酸化チタン被覆膜と、該酸化チタン被覆膜表面に設けられた少なくとも１層からなる厚さ１〜５００ｎｍの金属酸化物被覆膜とを有することを特徴とする結晶性酸化チタン膜被覆紛体。
【請求項５】
有機樹脂微粒子が、球状、中空状、扁平状又は表面凹凸状の形状を有する請求項１〜４のいずれかに記載の結晶性酸化チタン膜被覆紛体。
【請求項６】
有機樹脂微粒子が、平均粒子径０．０２〜１００μｍを有する請求項１〜５のいずれかに記載の結晶性酸化チタン膜被覆紛体。
【請求項７】
金属酸化物被覆膜が、非結晶性チタン酸化物被覆膜である請求項２〜６のいずれかに記載の結晶性酸化チタン膜被覆紛体。
【請求項８】
有機樹脂微粒子からなる母粒子表面に、少なくとも１層からなる厚さ０．１〜５００ｎｍのルチル型及び／又はアナターゼ型の結晶構造をもつ酸化チタン被覆膜を形成することを特徴とする、結晶性酸化チタン膜被覆紛体の製造方法。
【請求項９】
有機樹脂微粒子からなる母粒子表面に、少なくとも１層からなる厚さ０．１〜５００ｎｍの金属酸化物被覆膜を形成し、次いでその表面に少なくとも１層からなる厚さ０．１〜５００ｎｍのルチル型及び／又はアナターゼ型の結晶構造をもつ酸化チタン被覆膜を形成することを特徴とする、結晶性酸化チタン膜被覆紛体の製造方法。
【請求項１０】
有機樹脂微粒子からなる母粒子表面に、少なくとも１層からなる厚さ０．１〜５００ｎｍのルチル型及び／又はアナターゼ型の結晶構造をもつ酸化チタン被覆膜を形成し、次いでその表面に少なくとも１層からなる厚さ０．１〜５００ｎｍの金属酸化物被覆膜を形成することを特徴とする、結晶性酸化チタン膜被覆紛体の製造方法。
【請求項１１】
有機樹脂微粒子からなる母粒子表面に、少なくとも１層からなる厚さ０．１〜５００ｎｍの金属酸化物被覆膜を形成し、次いでその表面に少なくとも１層からなる厚さ０．１〜５００ｎｍのルチル型及び／又はアナターゼ型の結晶構造をもつ酸化チタン被覆膜を形成したのち、さらにその表面に少なくとも１層からなる厚さ１〜５００ｎｍの金属酸化物被覆膜を形成することを特徴とする、結晶性酸化チタン膜被覆紛体の製造方法。
【請求項１２】
有機樹脂微粒子が、球状、中空状、扁平状又は表面凹凸状の形状を有する、請求項８〜１１のいずれかに記載の製造方法。
【請求項１３】
有機樹脂微粒子が、平均粒子径０．０２〜１００μｍを有する、請求項８〜１２のいずれかに記載の製造方法。
【請求項１４】
金属酸化物被覆膜を、金属アルコキシドの加水分解・縮合反応により形成させる、請求項９〜１３のいずれかに記載の製造方法。
【請求項１５】
ルチル型及び／又はアナターゼ型の結晶構造をもつ酸化チタン被覆膜を、ルチル型及び／又はアナターゼ型結晶構造をもつ酸化チタンゾルと、非結晶性チタン酸化物ゾルとを、固形分質量比で１００：０〜８０：２０の割合で組み合わせたゾルを用い、噴霧乾燥により形成させる、請求項８〜１４のいずれかに記載の製造方法。
【請求項１６】
金属酸化物被覆膜を、非結晶性チタン酸化物ゾルを用い、噴霧乾燥により形成させる、請求項９〜１５のいずれかに記載の製造方法。
【請求項１７】
平均粒子径０．１〜１００ｎｍのゾルを用い、噴霧乾燥する、請求項１５又は１６に記載の製造方法。
【請求項１８】
２５℃における粘度が５００ｍＰａ・ｓ以下のゾルを用いて噴霧乾燥する、請求項１５〜１７のいずれかに記載の製造方法。
【請求項１９】
比重が０．９〜３の範囲にあるゾルを用いて噴霧乾燥する、請求項１５〜１８のいずれかに記載の製造方法。
【請求項２０】
噴霧乾燥において、径０．１〜５ｍｍの噴霧ノズルを用いる、請求項１５〜１９のいずれかに記載の製造方法。
【発明の詳細な説明】
【技術分野】
【０００１】
本発明は、結晶性酸化チタン膜被覆紛体及びその製造方法に関する。さらに詳しくは、本発明は、従来のものよりも密度が低く、高い白色度及び隠蔽性を有し、各種用途に好適な結晶性酸化チタン膜被覆紛体、及びその効率的な製造方法に関するものである。
【背景技術】
【０００２】
一般に酸化チタンは優れた光散乱効果により、白色度、隠蔽度を付与することができ、白色顔料及び、隠蔽材料として使用されている。また、紫外線吸収性にも優れ、紫外線吸収材としても使用されている。その使用方法としては、酸化チタン粒子そのものを用いる方法や、母粒子表面に酸化チタン膜を被覆する方法（特許文献１及び２参照）等が知られている。
特許文献１では母粒子に酸化亜鉛粒子が用いられ、特許文献２では母粒子に球状シリカ等が用いられ、母粒子表面の酸化チタン膜により隠蔽性や紫外線吸収性を持たせている。このような酸化チタン膜被覆粒子は、無機化合物を母粒子として用いているため密度が大きく、インク、トナー、化粧用液等に添加した場合、沈降するという問題がある。
【０００３】
そこで有機樹脂母粒子を酸化チタン膜で被覆し、密度を小さくする方法（特許文献３参照）が提案されている。一般にゾルゲル法で作製された酸化チタンゾルは酸や有機物質を含むため４００℃以上で焼成除去する必要があるが、特許文献３では母粒子に有機樹脂粒子を使用しているため焼成ができず、結晶性の酸化チタン被覆膜を形成することが困難である。そのため、白色度、隠蔽度が共に低いという問題があった。
一方、光触媒用のチタン酸化物形成用溶液として、アナターゼ型酸化チタンゾルを用いる方法（特許文献４参照）が知られている。特許文献４によれば、アナターゼ型酸化チタンゾルを塗布することにより、光触媒効果のある塗膜を形成することができ、各種材料への保護被膜、光触媒膜、紫外線カット被膜等の製造等に利用できるとされている。
【０００４】
【特許文献１】特開２０００−２９７０２３号公報
【特許文献２】特開２００３−１２３２４号公報
【特許文献３】特開２００５−９７３３９号公報
【特許文献４】特開２００１−４８５３８号公報
【発明の開示】
【発明が解決しようとする課題】
【０００５】
本発明は、このような状況下で、従来の白色顔料である酸化チタン粒子よりも密度が低く、かつ従来の酸化チタン膜被覆粒子よりも白色度及び隠蔽度が高い酸化チタン膜被覆粉体及びその製造方法を提供することを目的とするものである。
【課題を解決するための手段】
【０００６】
本発明者らは、有機樹脂微粒子からなる母粒子表面に、ルチル型及び／又はアナターゼ型の結晶構造をもつ酸化チタン被覆膜を含む特定の構成の被覆層を形成してなる被覆紛体が、前記課題を解決し得ることを見出し、本発明を完成した。
すなわち、本発明は、下記の（１）〜（８）を提供するものである。
（１）有機樹脂微粒子からなる母粒子と、該母粒子表面に設けられた少なくとも１層からなる厚さ０．１〜５００ｎｍのルチル型及び／又はアナターゼ型の結晶構造をもつ酸化チタン被覆膜とを有することを特徴とする結晶性酸化チタン膜被覆紛体（以下「被覆紛体１」という）。
（２）有機樹脂微粒子からなる母粒子と、該母粒子表面に設けられた少なくとも１層からなる厚さ０．１〜５００ｎｍの金属酸化物被覆膜と、該金属酸化物被覆膜表面に設けられた少なくとも１層からなる厚さ０．１〜５００ｎｍのルチル型及び／又はアナターゼ型の結晶構造をもつ酸化チタン被覆膜とを有することを特徴とする結晶性酸化チタン膜被覆紛体（以下「被覆紛体２」という）。
（３）有機樹脂微粒子からなる母粒子と、該母粒子表面に設けられた少なくとも１層からなる厚さ０．１〜５００ｎｍのルチル型及び／又はアナターゼ型の結晶構造をもつ酸化チタン被覆膜と、該酸化チタン被覆膜表面に設けられた少なくとも１層からなる厚さ０．１〜５００ｎｍの金属酸化物被覆膜とを有することを特徴とする結晶性酸化チタン膜被覆紛体（以下「被覆紛体３」という）。
（４）有機樹脂微粒子からなる母粒子と、該母粒子表面に設けられた少なくとも１層からなる厚さ０．１〜５００ｎｍの金属酸化物被覆膜と、該金属酸化物被覆膜表面に設けられた少なくとも１層からなる厚さ０．１〜５００ｎｍのルチル型及び／又はアナターゼ型の結晶構造をもつ酸化チタン被覆膜と、該酸化チタン被覆膜表面に設けられた少なくとも１層からなる厚さ１〜５００ｎｍの金属酸化物被覆膜とを有することを特徴とする結晶性酸化チタン膜被覆紛体（以下「被覆紛体４」という）。
【０００７】
（５）有機樹脂微粒子からなる母粒子表面に、少なくとも１層からなる厚さ０．１〜５００ｎｍのルチル型及び／又はアナターゼ型の結晶構造をもつ酸化チタン被覆膜を形成することを特徴とする、結晶性酸化チタン膜被覆紛体の製造方法（以下「製造方法１」という）。
（６）有機樹脂微粒子からなる母粒子表面に、少なくとも１層からなる厚さ０．１〜５００ｎｍの金属酸化物被覆膜を形成し、次いでその表面に少なくとも１層からなる厚さ０．１〜５００ｎｍのルチル型及び／又はアナターゼ型の結晶構造をもつ酸化チタン被覆膜を形成することを特徴とする、結晶性酸化チタン膜被覆紛体の製造方法（以下「製造方法２」という）。
（７）有機樹脂微粒子からなる母粒子表面に、少なくとも１層からなる厚さ０．１〜５００ｎｍのルチル型及び／又はアナターゼ型の結晶構造をもつ酸化チタン被覆膜を形成し、次いでその表面に少なくとも１層からなる厚さ０．１〜５００ｎｍの金属酸化物被覆膜を形成することを特徴とする、結晶性酸化チタン膜被覆紛体の製造方法（以下「製造方法３」という）。
（８）有機樹脂微粒子からなる母粒子表面に、少なくとも１層からなる厚さ０．１〜５００ｎｍの金属酸化物被覆膜を形成し、次いでその表面に少なくとも１層からなる厚さ０．１〜５００ｎｍのルチル型及び／又はアナターゼ型の結晶構造をもつ酸化チタン被覆膜を形成したのち、さらにその表面に少なくとも１層からなる厚さ１〜５００ｎｍの金属酸化物被覆膜を形成することを特徴とする、結晶性酸化チタン膜被覆紛体の製造方法（以下「製造方法４」という）。
【発明の効果】
【０００８】
本発明の結晶性酸化チタン膜被覆粉体は、母粒子に無機化合物よりも密度の低い有機樹脂粒子を用い、その母粒子表面に少なくとも１層からなる結晶性酸化チタン膜を、その厚さが０．１〜５００ｎｍの範囲になるように被覆し、さらに好ましくは、用いる有機樹脂母粒子の平均粒子径、粒度分布を規定したものである。このように、結晶性酸化チタン膜を被覆することにより、非結晶酸化チタン膜を被覆する場合よりも白色度が高く、かつ密度が高い酸化チタン膜を被覆したにもかかわらず、有機樹脂粒子程度の低い密度を有した白色度、隠蔽性の高い結晶性酸化チタン膜被覆粉体を製造することが可能となった。
また、アナターゼ型の酸化チタンを被覆した場合、光触媒作用により、母粒子表面を傷める場合があり、塗膜を設けた場合、塗膜バインダーを傷め、チョーキングといった現象が起こる。このため、アナターゼ型の酸化チタン膜を被覆する場合、母粒子表面、あるいは粒子最外面を金属酸化物で被覆することによりオーバーコートを作製し、母粒子、塗膜バインダーを傷めることのない、白色度及び隠ぺい性の高い結晶性酸化チタン膜被覆粉体を提供することができる。
【発明を実施するための最良の形態】
【０００９】
本発明の酸化チタン膜被覆紛体には、以下に示すように、被覆紛体１、被覆紛体２、被覆紛体３及び被覆紛体４の４つの態様があり、またこれらの被覆紛体１〜４の製造方法として、それぞれに対応する被覆紛体の製造方法１、製造方法２、製造方法３及び製造方法４の４つの態様がある。
まず、本発明において、母粒子を構成する有機樹脂微粒子について説明する。
【００１０】
［有機樹脂微粒子］
本発明において、母粒子として用いられる有機樹脂微粒子としては、例えばポリエチレン、ポリ酢酸ビニル、エチレン−酢酸ビニルコポリマー、ポリイソブチレン、ポリアミド、スチレン−ブタジエンコポリマー、ポリスチレン、アクリル樹脂、ポリウレタン、ポリメチルメタクリレート、ポリプロピレン等からなる合成樹脂粒子が挙げられる。これらの粒子は１種単独で、又は２種以上を組み合わせて用いることができる。
これらの有機樹脂微粒子の平均粒子径は、特に制限されるものではなく、被覆紛体に応じて異なるが、一般に０．０２〜１００μｍの範囲にあることが好ましく、０．０５〜４０μｍの範囲にあることがより好ましい。
ここで平均粒子径とは、粒度分布測定装置［例えば、日機装株式会社製、粒度分布測定装置「マイクロトラックＸ−１００」］にて体積粒度分布を測定した際の、累積体積５０％通過径（Ｄ50）を用いた値である。
これらの有機樹脂微粒子の形状については特に制限はなく、球状、中空状、扁平状、表面凹凸状等、さらには亜球状、多面体、回転楕円体、板状体、針状体、あるいは粉砕物のような全くの不定形粒子も使用可能である。
【００１１】
これらの有機樹脂微粒子は、その粒度分布の幅の狭いことが好ましいが、粒度分布の幅がある程度の広がりをもっているものでも差し支えない。この粒度分布の幅を示す指標として、下記の標準偏差値（ｓｄ値）が３０以下であるものが好ましい。
このｓｄ値は、粒度分布測定装置［例えば、日機装株式会社製、粒度分布測定装置「マイクロトラックＸ−１００」］にて体積径分布を測定し、累積体積の８４％通過径（Ｄ84）と、１６％通過径（Ｄ16）とから、下記式（１）により求めることができる。
ｓｄ値＝（Ｄ84−Ｄ16）／２          式（１）
式（１）により求められるｓｄ値が小さいほど粒度分布の幅が狭く、求めた値が大きいほど粒度分布の幅が広いことを示す。
このｓｄ値は３０以下が好ましく、その下限については特に制限されない。ｓｄ値が３０を超えるものであっても結晶性酸化チタン膜被覆には特に影響を与えるものではないが、結晶性酸化チタン膜被覆後の分散性を保持することが難しくなり、細粒母粒子が粗粒母粒子と凝集粒子を形成する確立が高くなる。
次に、本発明の被覆紛体１、及びその製造方法１について説明する。
【００１２】
［被覆紛体１、及びその製造方法１］
本発明の被覆紛体１は、前記の有機樹脂微粒子からなる母粒子と、該母粒子表面に設けられた少なくとも１層からなる厚さ０．１〜５００ｎｍのルチル型及び／又はアナターゼ型の結晶構造をもつ酸化チタン被覆膜（以下「結晶性酸化チタン被覆膜」ということがある）とを有することを特徴とする。
また、本発明の被覆紛体の製造方法１によれば、前記の有機樹脂微粒子からなる母粒子表面に、少なくとも１層からなる厚さ０．１〜５００ｎｍのルチル型及び／又はアナターゼ型の結晶性酸化チタン被覆膜を形成することにより、被覆紛体１を製造することができる。
【００１３】
＜結晶性酸化チタン被覆膜＞
酸化チタンの結晶性に関しては、非結晶のものよりも結晶性の酸化チタンの方が隠ぺい性、白色度ともに優れており、被覆膜に関しても同様のことが言える。また、結晶性酸化チタンの中では、アナターゼ型よりもルチル型の方が隠ぺい性、白色度ともに優れている。アナターゼ型の場合は、光触媒作用があるため、後述するように、母粒子と結晶性酸化チタン被覆膜との間に保護層として、金属酸化物被覆膜を入れることが好ましく、また、粒子最外層にも、光触媒作用を抑えるため、保護層として、金属酸化物被覆膜を入れることが好ましい。
少なくとも１層からなる結晶性酸化チタン被覆膜の厚さは０．１〜５００ｎｍであるが、好ましくは０．５〜１００ｎｍ、より好ましくは１〜５０ｎｍである。
この結晶性酸化チタン被覆膜の厚さが０．１ｎｍ未満である場合には、酸化チタンが持つ隠蔽性効果が乏しく、酸化チタン膜を被覆しないものと比較して、隠ぺい性は高くなっていない。また、酸化チタン膜の厚さが５００ｎｍを超えると隠ぺい性や紫外線吸収能は十分に発揮されるが、酸化チタン膜の占める割合が高くなるために、密度の低い結晶性酸化チタン膜被覆粉体を得ることが困難になる。
【００１４】
前記の結晶性酸化チタン被覆膜は、ルチル型及び／又はアナターゼ型結晶構造をもつ酸化チタンゾルと、非結晶性チタン酸化物ゾルとを、固形分質量比で１００：０〜８０：２０の割合で組み合わせたゾルを用い、噴霧乾燥により形成させることができる。すなわち結晶性酸化チタン被覆膜形成材料として、ルチル型及び／又はアナターゼ型結晶構造をもつ酸化チタンゾルのみを用いてもよいし、全ゾル中に、固形分換算で２０質量％以下の割合で含む非結晶性チタン酸化物ゾルと、ルチル型及び／又はアナターゼ型結晶構造をもつ酸化チタンゾルとの混合物を用いてもよい。結晶性酸化チタン被覆膜の具体的な形成方法については、後で説明する。
前記のルチル型及び／又はアナターゼ型結晶構造をもつ酸化チタンゾル、及び非結晶性チタン酸化物ゾルの平均粒子径としては、それぞれ０．１〜１００ｎｍが好ましく、０．１〜５０ｎｍがより好ましい。
次に、本発明の被覆紛体２、及びその製造方法２について説明する。
【００１５】
［被覆紛体２、及びその製造方法２］
本発明の被覆紛体２は、前記の有機樹脂微粒子からなる母粒子と、該母粒子表面に設けられた少なくとも１層からなる厚さ０．１〜５００ｎｍの金属酸化物被覆膜と、該金属酸化物被覆膜表面に設けられた少なくとも１層からなる厚さ０．１〜５００ｎｍのルチル型及び／又はアナターゼ型の結晶性酸化チタン被覆膜とを有することを特徴とする。
また、本発明の被覆紛体の製造方法２によれば、前記の有機樹脂微粒子からなる母粒子表面に、少なくとも１層からなる厚さ０．１〜５００ｎｍの金属酸化物被覆膜を形成し、次いでその表面に少なくとも１層からなる厚さ０．１〜５００ｎｍのルチル型及び／又はアナターゼ型の結晶性酸化チタン被覆膜を形成することにより、被覆紛体２を製造することができる。
本発明において、母粒子表面と結晶性酸化チタン被覆膜との間に介在する金属酸化物被覆膜は、前記結晶性酸化チタン被覆膜がアナターゼ型である場合は、その光触媒作用から、有機樹脂微粒子からなる母粒子を保護するための保護層として機能することができる。
この少なくとも１層からなる金属酸化物被覆膜は、通常非結晶性チタン酸化物被覆膜やシリカ被覆膜が用いられ、その厚さは０．１〜５００ｎｍの範囲であるが、好ましくは１〜１００ｎｍの範囲である。この金属酸化物被覆膜の厚さが０．１ｎｍ未満では、光触媒作用から保護する効果が十分に発揮されず、また５００ｎｍを超えると、密度の低い結晶性酸化チタン膜被覆粉体を得ることが困難になる。
【００１６】
前記の結晶性酸化チタン被覆膜の形成については、前述の［被覆紛体１及びその製造方法１］において説明したとおりである。具体的な形成方法については、後で説明する。
一方、金属酸化物被覆膜の形成方法については、金属酸化物被覆膜を形成し得る方法であれば特に制限はない。例えば（ａ）非結晶性チタン酸化物ゾルを用い、噴霧乾燥により形成させる方法、（ｂ）金属アルコキシドの加水分解・縮合反応により形成させる方法、（ｃ）カップリング剤を用いて形成させる方法、（ｄ）無機チタン酸を加水分解させて、形成させる方法、（ｅ）ペルオキソチタンを反応させて、形成させる方法等が挙げられる。これらの方法の中では、前記（ａ）、（ｂ）及び（ｃ）の方法が、操作性及び形成される金属酸化物被覆膜の性能等の観点から好ましい。
前記（ａ）の方法においては、平均粒子径が、好ましくは０．１〜１００ｎｍ、より好ましくは０．１〜５０ｎｍの非結晶性チタン酸化物ゾルを用い、噴霧乾燥により、有機樹脂微粒子からなる母粒子表面に非結晶性チタン酸化物被覆膜を形成させる。
次に、前記（ａ）の方法における、非結晶性チタン酸化物ゾルを用い、噴霧乾燥により、母粒子表面に非結晶性チタン酸化物被覆膜を形成させる方法、及び母粒子表面に形成された非結晶性チタン酸化物被覆膜上に、ルチル型及び／又はアナタ−ゼ型の結晶性酸化チタン被覆膜を形成させる方法について説明する。
【００１７】
＜（ａ）噴霧乾燥による被覆膜の形成方法＞
まず、非結晶性チタン酸化物ゾル中に、母粒子を懸濁、あるいは結晶性酸化チタンゾル中に、表面に非結晶性チタン酸化物被覆膜を有する母粒子（以下「加工母粒子」という）を懸濁させ、例えば超音波攪拌等で攪拌して、懸濁液を調製する。次いで、スプレードライヤー処理装置を用い、前記懸濁液を７０〜１５０℃程度の高温気流中に噴霧して微粒液とし、乾燥させて、母粒子表面に非結晶性チタン酸化物膜を被覆させることにより、あるいは加工母粒子表面に結晶性酸化チタン膜を被覆させることにより、所望の被覆膜を形成させる。
このような噴霧乾燥においては、使用するゾルとしては、操作性の観点から、２５℃における粘度が５００ｍＰａ・ｓ以下であるものが好ましく、１〜３０ｍＰａ・ｓの範囲にあるものがより好ましい。また、ゾルの比重は、通常０．９〜３程度である。
さらに、噴霧乾燥における噴霧ノズルとしては、径が、通常０．１〜５ｍｍ程度のもの、好ましくは０．３〜１ｍｍのものが用いられる。
次に、前記（ｂ）の方法における、金属アルコキシドの加水分解・縮合反応により、母粒子表面に金属酸化物被覆膜を形成させる方法について説明する。
【００１８】
＜（ｂ）金属アルコキシドの加水分解による被覆膜の形成方法＞
原料の金属アルコキシドとしては、チタンアルコキシドやシランアルコキシド等を用いることができる。チタンアルコキシドとしては、アルコキシ基の炭素数が１〜５のテトラアルコキシチタン、例えばテトラメトキシチタン、テトラエトキシチタン、テトラプロポキシチタン、テトライソプロポキシチタン、テトラブトキシチタン、テトライソブトキシチタン等が挙げられる。また、シランアルコキシドとしては、アルコキシ基の炭素数が１〜５のテトラアルコキシシラン、例えばテトラメトキシシラン、テトラエトキシシラン、テトラプロポキシシラン、テトライソプロポキシシラン、テトラブトキシシラン、テトライソブトキシシラン等が挙げられる。
これらは１種単独で、又は２種以上を組み合わせて用いることができる。
これらの金属アルコキシドを用いて、有機樹脂微粒子からなる母粒子表面に、金属酸化物被覆膜を形成させるには、例えば以下に示す方法により行うことができる。
【００１９】
まず、エタノール、プロパノール、イソプロパノール、ブタノール、イソブタノール等の低級アルコールを主成分とする水性媒体中に母粒子を投入し、例えば７００〜９００ｒｐｍで攪拌して懸濁液を調製する。次いで、この懸濁液に、前記のチタンアルコキシドやシランアルコキシド等の金属アルコキシドを所定量加え、さらにアンモニア水等のアルカリ水（ｐＨ８．５〜１０程度）を、適当な速度で加えたのち、２０〜６０℃程度の温度で加水分解・縮合反応を行う。反応時間は、温度等に左右され一概に決定できないが、通常０．２〜８時間、好ましくは０．５〜４時間である。
アルカリ水の添加速度は、速すぎると急激な加水分解により、チタン酸化物の遊離微粒子が析出して被覆膜が形成できない場合があり、遅すぎる反応効率が低下する。このため、アルカリ水は、好ましくは０．２〜５ｍｌ／分、より好ましくは０．５〜２ｍｌ／分の速度で滴下することが望ましい。
反応終了後、表面に金属酸化物被覆膜が形成された母粒子を十分に洗浄したのち、母粒子の融点未満の温度で乾燥処理する。
この反応において、金属アルコキシドとしてチタンアルコキシドを用いる場合には、母粒子表面に非結晶性チタン酸化物被覆膜が形成される。一方、金属アルコキシドとしてシランアルコキシドを用いる場合には、母粒子表面にシリカ被覆膜が形成される。
【００２０】
＜前記（ｃ）〜（ｅ）による被覆膜の形成方法＞
前記（ｃ）の方法における、カップリング剤を用いて、母粒子表面に金属酸化物被覆膜を形成させる方法としては、例えば、適当な溶媒でカップリング剤（シランカップリング剤、チタネートカップリング剤等）を希釈し、これに母粒子を懸濁させて懸濁液を調製した後、この懸濁液を加熱処理し、溶媒を除去する方法が挙げられる。
前記（ｄ）の方法における、無機チタン酸を加水分解させて、母粒子表面に金属酸化物非結晶性チタン酸化物被覆膜を形成させる方法としては、例えば、水系媒体中に母粒子を懸濁させてなる懸濁液中に、無機チタン酸溶液（硫酸チタニル溶液、四塩化チタン溶液、三塩化チタン溶液等）を加え、４０〜６０℃程度の温度で加水分解を行い、反応終了後、表面に被覆膜を有する母粒子を十分に洗浄後、母粒子の融点未満の温度で乾燥処理する方法が挙げられる。
前記の（ｅ）の方法における、ペルオキソチタンを反応させて、母粒子表面に金属酸化物（非結晶性チタン酸化物）被覆膜を形成させる方法としては、例えば、ｐＨ９〜１０程度の水系緩衝液中に母粒子を懸濁させてなる懸濁液中に、ペルオキソチタン溶液を加えた後、４０〜６０℃程度の温度で反応を行い、反応終了後、表面に被覆膜を有する母粒子を十分に洗浄後、母粒子の融点未満の温度で乾燥処理する方法が挙げられる。
なお、前記ペルオキソチタン溶液は、チタンアルコキシド溶液、四塩化チタン溶液、三塩化チタン溶液等をアルカリ性にした後、これに過酸化水素水等の過酸化物を加えることにより調製することができる
【００２１】
次に、本発明の被覆粉体３、及びその製造方法３について説明する。
［被覆粉体３、及びその製造方法３］
本発明の被覆粉体３は、前記の有機樹脂微粒子からなる母粒子と、該母粒子表面に設けられた少なくとも１層からなる厚さ０．１〜５００ｎｍのルチル型及び／又はアナタ−ゼ型の結晶性酸化チタン被覆膜と、該酸化チタン被覆膜表面に設けられた少なくとも１層からなる厚さ０．１〜５００ｎｍの金属酸化物被覆膜とを有することを特徴とする。
また、本発明の被覆粉体の製造方法３によれば、前記の有機樹脂微粒子からなる母粒子表面に、少なくとも１層からなる厚さ０．１〜５００ｎｍのルチル型及び／又はアナタ−ゼ型の結晶性酸化チタン被覆膜を形成し、次いでその表面に少なくとも１層からなる厚さ０．１〜５００ｎｍの金属酸化物被服膜を形成することにより、被覆粉体３を製造することができる。
本発明において、結晶性酸化チタン被覆膜上に形成する金属酸化物被服膜は、その上に塗膜が設けられる場合、その塗膜を前記結晶性酸化チタン被覆膜（アナタ−ゼ型）の光触媒作用から保護するための保護層として機能させることができる。
結晶性酸化チタン被覆膜及び金属酸化物被覆膜の形成方法については、前述の［被覆粉体２、及びその製造方法２］において、説明したとおりである。
【００２２】
次に、本発明の被覆粉体４、及びその製造方法４について説明する。
［被覆粉体４、及びその製造方法４］
本発明の被覆粉体４は、前記の有機樹脂微粒子からなる母粒子と、該母粒子表面に設けられた少なくとも１層からなる厚さ０．１〜５００ｎｍの金属酸化物被覆膜と、該金属酸化物被覆膜表面に設けられた少なくとも１層からなる厚さ０．１〜５００ｎｍのルチル型及び／又はアナタ−ゼ型の結晶性酸化チタン被覆膜と、該酸化チタン被覆膜表面に設けられた少なくとも１層からなる厚さ１〜５００ｎｍの金属酸化物被覆膜とを有することを特徴とする。
また、本発明の被覆粉体の製造方法４によれば、前記の有機樹脂微粒子からなる母粒子表面に、少なくとも１層からなる厚さ０．１〜５００ｎｍの金属酸化物被覆膜を形成し、次いでその表面に少なくとも１層からなる厚さ０．１〜５００ｎｍのルチル型及び／又はアナタ−ゼ型の結晶構造をもつ酸化チタン被覆膜を形成したのち、さらにその表面に少なくとも１層からなる厚さ１〜５００ｎｍの金属酸化物被覆膜を形成することにより、被覆粉体４を製造することができる。
この被覆粉体４における金属酸化物被覆膜の機能については、前述の［被覆粉体２、及びその製造方法２］及び［被覆粉体３、及びその製造方法３］において説明したとおりである。また、結晶性酸化チタン被覆膜及び金属酸化物被覆膜の形成方法については、前述の［被覆粉体２、及びその製造方法２］において、説明したとおりである。
【実施例】
【００２３】
次に、本発明を実施例により更に詳細に説明するが、本発明はこれらの例によってなんら限定されるものではない。
実施例１（噴霧乾燥による結晶性酸化チタン膜被覆）
架橋アクリル樹脂単分散粒子［綜研化学株式会社製「ＭＸ−８０Ｈ３ｗＴ」、球状、平均粒子径０．８μｍ］からなる母粒子３ｇを、非結晶性チタン酸化物ゾル「ＳＬＥＣ−ＰＴＡ」［有限会社オフィスタカハシ製、固形分濃度０．８５質量％］と、結晶性酸化チタンゾル「ＳＬＥＣ−ＰＡ」［有限会社オフィスタカハシ製、固形分濃度０．８５質量％］との質量比１：９の混合ゾル液１００ｇに懸濁し、１０分間超音波分散処理し、懸濁液を調製した。
次いで、噴霧乾燥機［「ＳＰＲＡＹ  ＤＲＹＥＲ  ＳＤ−１０００」東京理科器機株式会社製］を用い、高温気流中に上記懸濁液を噴霧して微粒液とし乾燥させ、母粒子表面に結晶性酸化チタン膜を被覆した。噴霧条件は、入り口温度１２５℃、出口温度７０℃、熱風量１．１ｍ3／ｍｉｎ、噴霧圧力１０×１０ｋＰａであった。
【００２４】
実施例２（噴霧乾燥による結晶性酸化チタン膜被覆）
（１）前記架橋アクリル樹脂単分散粒子「ＭＸ−８０Ｈ３ｗＴ」からなる母粒子１０ｇを、前記結晶性チタン酸化物ゾル「ＳＬＥＣ−ＰＡ」３００ｇに懸濁し、１０分間超音波分散し、懸濁液を調製した
（２）前記噴霧乾燥機を用い、高温気流中に上記懸濁液を噴霧して微粒液とし乾燥させ、母粒子表面に結晶性酸化チタン膜を被覆した。噴霧条件は、入り口温度１２５℃、出口温度７０℃、熱風量１．１ｍ3／ｍｉｎ、噴霧圧力１０×１０ｋＰａであった。
次に、上記で得られた粒子に、前記（１）及び（２）の繰り返し処理を施し、２層の結晶性酸化チタン被覆膜を有する粒子を得た。
【００２５】
実施例３（噴霧乾燥による結晶性酸化チタン膜被覆）
（１）前記架橋アクリル樹脂単分散粒子「ＭＸ−８０Ｈ３ｗＴ」からなる母粒子３ｇを、前記非結晶性チタン酸化物ゾル「ＳＬＥＣ−ＰＴＡ」１０質量％、前記結晶性チタン酸化物ゾル「ＳＬＥＣ−ＰＡ」８７質量％、及び中性チタニアゾル「ＴＳＫ−５」［石原産業株式会社製、固形分濃度３０質量％］３質量％の割合で含む混合液１００ｇに懸濁し、１０分間超音波分散し、懸濁液を調製した。
次いで、前記噴霧乾燥機を用い、高温気流中に上記懸濁液を噴霧して微粒液とし乾燥させ、母粒子表面に結晶性酸化チタン膜を被覆した。噴霧条件は、入り口温度１２５℃、出口温度７０℃、熱風量１．１ｍ3／ｍｉｎ、噴霧圧力１０×１０ｋＰａであった。
【００２６】
実施例４（噴霧乾燥による結晶性酸化チタン膜被覆）
（１）母粒子表面第１層の金属酸化物被覆
前記架橋アクリル樹脂単分散粒子「ＭＸ−８０Ｈ３ｗＴ」からなる母粒子５ｇを、前記非結晶性チタン酸化物ゾル「ＳＬＥＣ−ＰＴＡ」の１０倍希釈液１００ｇに懸濁し、１０分間超音波分散し、懸濁液を調製した。
前記噴霧乾燥機を用い、高温気流中に上記懸濁液を噴霧して微粒液とし乾燥させ、母粒子表面にアモルファス酸化チタン膜を被覆した。噴霧条件は、入り口温度１２５℃、出口温度７０℃、熱風量１．１ｍ3／ｍｉｎ、噴霧圧力１０×１０ｋＰａであった。
（２）上記被覆膜上への結晶性酸化チタン膜被覆
上記加工母粒子３ｇを前記結晶性チタン酸化物ゾル「ＳＬＥＣ−ＰＡ」１００ｇに懸濁し、１０分間超音波分散し、懸濁液を調製した。
次いで、前記噴霧乾燥機を用い、高温気流中に上記懸濁液を噴霧して微粒液とし乾燥させ、上記（１）の加工母粒子表面に結晶性酸化チタン膜を被覆した。噴霧条件は、入り口温度１２５℃、出口温度７０℃、熱風量１．１ｍ3／ｍｉｎ、噴霧圧力１０×１０ｋＰａであった。
（３）上記被覆膜上へのアモルファス酸化チタンの被覆（オーバーコートの作製）
上記（２）で得られた加工母粒子２ｇを前記非結晶性チタン酸化物ゾル「ＳＬＥＣ−ＰＴＡ」の１０倍稀釈液１００ｇに懸濁し、１０分間超音波分散し、懸濁液を調製した。
次いで、前記噴霧乾燥機を用い、高温気流中に上記懸濁液を噴霧して微粒液とし乾燥させ、加工母粒子表面にアモルファス酸化チタン膜を被覆し、オーバーコートを作製した。噴霧条件は、入り口温度１２５℃、出口温度７０℃、熱風量１．１ｍ3／ｍｉｎ、噴霧圧力１０×１０ｋＰａであった。
【００２７】
実施例５（ゾルゲル法と噴霧乾燥の併用による被覆）
（１）母粒子表面第１層の金属酸化膜被覆
（金属アルコキシドを用いた金属酸化物膜被覆方法）
前記架橋アクリル樹脂単分散粒子「ＭＸ−８０Ｈ３ｗＴ」からなる母粒子５ｇをエタノール（試薬一級）４００ｍｌ中に懸濁し、これを４００〜６００ｒｐｍにて攪拌し、この中に所定量のチタンアルコキシド溶液を添加した。
添加したチタンアルコキシド溶液と同質量のアルカリ水（アンモニア水(試薬一級)でｐＨ９に調整したイオン交換水）をエタノール６０ｍｌに良く混合したものを、約１ｍｌ／分の滴下速度で母粒子懸濁エタノール液中に滴下した。滴下終了後、６０分間攪拌を続け、添加したチタンアルコキシド溶液を十分に反応させた。
反応終了後、エタノール１００ｍｌでの置換洗浄を行い、洗浄後、母粒子の融点未満の温度（５０℃）で乾燥させ、母粒子表面に第１層の金属酸化膜を被覆した。
（２）上記被覆膜上への結晶性酸化チタン膜被覆
上記（１）で得られた加工母粒子３ｇを前記結晶性チタン酸化物ゾル「ＳＬＥＣ−ＰＡ」１００ｇに懸濁し、１０分間超音波分散し、懸濁液を調製した。次いで、前記噴霧乾燥機を用い、高温気流中に上記懸濁液を噴霧して微粒液とし乾燥させ、加工母粒子表面に結晶性酸化チタン膜を被覆した。噴霧条件は、入り口温度１２５℃、出口温度７０℃、熱風量１．１ｍ3／ｍｉｎ、噴霧圧力１０×１０ｋＰａであった。
（３）上記被覆膜上へのアモルファス酸化チタンの被覆（オーバーコートの作製）
上記（２）で得た加工母粒子２ｇを前記非結晶性チタン酸化物ゾル「ＳＬＥＣ−ＰＴＡ」の１０倍稀釈液１００ｇに懸濁し、１０分間超音波分散し、懸濁液を調製した。次いで、前記噴霧乾燥機を用い、高温気流中に上記懸濁液を噴霧して微粒液とし乾燥させ、母粒子表面にアモルファス酸化チタン膜を被覆し、オーバーコートを作製した。噴霧条件は、入り口温度１２５℃、出口温度７０℃、熱風量１．１ｍ3／ｍｉｎ、噴霧圧力１０×１０ｋＰａであった。
【００２８】
実施例６（ゾルゲル法と噴霧乾燥の併用による被覆）
（１）母粒子表面第１層の金属酸化膜被覆
（金属アルコキシドを用いた金属酸化物膜被覆方法）
前記架橋アクリル樹脂単分散粒子「ＭＸ−８０Ｈ３ｗＴ」からなる母粒子５ｇを、エタノール（試薬一級）４００ｍｌ中に懸濁し、これを４００〜６００ｒｐｍにて攪拌し、この中に所定量のテトラエトキシシラン［和光純薬工業株式会社製］を添加した。
添加したテトラエトキシシランと同質量のアルカリ水（アンモニア水(試薬一級)でｐＨ９に調整したイオン交換水）をエタノール６０ｍｌによく混合したものを、約１ｍｌ／分の滴下速度で母粒子懸濁エタノール溶液中に滴下した。
滴下終了後、６０分間攪拌を続け、添加したエトキシシランを十分に反応させた。反応終了後、エタノール１００ｍｌでの置換洗浄を行い、洗浄後、母粒子の融点未満の温度（５０℃）で乾燥させ、母粒子表面に金属酸化物膜を被覆した。
（２）上記被覆膜上への結晶性酸化チタン膜被覆
上記（１）で得た加工母粒子３ｇを前記結晶性チタン酸化物ゾル「ＳＬＥＣ−ＰＡ」１００ｇに懸濁し、１０分間超音波分散し、懸濁液を調製した。次いで、前記噴霧乾燥機を用い、高温気流中に上記懸濁液を噴霧して微粒液とし乾燥させ、加工母粒子表面に結晶性酸化チタン膜を被覆した。噴霧条件は、入り口温度１２５℃、出口温度７０℃、熱風量１．１ｍ3／ｍｉｎ、噴霧圧力１０×１０ｋＰａであった。
（３）上記被覆膜上へのアモルファス酸化チタンの被覆（オーバーコートの作製）
上記（２）で得た加工母粒子２ｇを前記非結晶性チタン酸化物ゾル「ＳＬＥＣ−ＰＴＡ」の１０倍稀釈液１００ｇに懸濁し、１０分間超音波分散した。次いで、前記噴霧乾燥機を用い、高温気流中に上記懸濁液を噴霧して微粒液とし乾燥させ、加工母粒子表面にアモルファス酸化チタン膜を被覆し、オーバーコートを作製した。噴霧条件は、入り口温度１２５℃、出口温度７０℃、熱風量１．１ｍ3／ｍｉｎ、噴霧圧力１０×１０ｋＰａであった。
【００２９】
実施例７（中空粒子への噴霧乾燥による結晶性酸化チタン膜被覆）
架橋スチレン−アクリル共重合体粉体［ＪＳＲ株式会社製「ＳＸ８６６（Ａ）」］からなる母粒子１０ｇを、前記結晶性チタン酸化物ゾル「ＳＬＥＣ−ＰＡ」３００ｇに懸濁し、１０分間超音波分散し、懸濁液を調製した。次いで、前記噴霧乾燥機を用い、高温気流中に上記懸濁液を噴霧して微粒液とし乾燥させ、母粒子表面に結晶性酸化チタン膜を被覆した。噴霧条件は、入り口温度１２５℃、出口温度７０℃、熱風量１．１ｍ3／ｍｉｎ、噴霧圧力１０×１０ｋＰａであった。
【００３０】
比較例１（ゾルゲル法による母粒子被覆）
前記架橋アクリル樹脂単分散粒子「ＭＸ−８０Ｈ３ｗＴ」からなる母粒子５ｇをエタノール（試薬一級）４００ｍｌ中に懸濁し、これを７００〜９００ｒｐｍにて攪拌し、この中に所定量のチタンアルコキシド溶液を添加した。
添加したチタンアルコキシド溶液と同質量のアルカリ水（アンモニア水(試薬一級)でｐＨ９に調整したイオン交換水）をエタノール６０ｍｌによく混合したものを、約１ｍｌ／分の滴下速度で母粒子懸濁エタノール液中に滴下した。滴下終了後、６０分間攪拌を続け、添加したチタンアルコキシド溶液を十分に反応させた。
反応終了後、エタノール１００ｍｌでの置換洗浄を行い、洗浄後、母粒子の融点未満の温度（５０℃）で乾燥させ、母粒子表面に金属酸化膜を被覆した。
【００３１】
比較例２（噴霧乾燥によるアモルファス酸化チタン膜被覆）
前記架橋アクリル樹脂単分散粒子「ＭＸ−８０Ｈ３ｗＴ」からなる母粒子５ｇを前記非結晶性チタン酸化物ゾル「ＳＬＥＣ−ＰＴＡ」の１０倍稀釈液１００ｇに懸濁し、１０分間超音波分散し、懸濁液を調製した。
前記噴霧乾燥機を用い、高温気流中に上記懸濁液を噴霧して微粒液とし乾燥させ、母粒子表面にアモルファス酸化チタン膜を被覆した。噴霧条件は、入り口温度１２５℃、出口温度７０℃、熱風量１．１ｍ3／ｍｉｎ、噴霧圧力１０×１０ｋＰａであった。
【００３２】
前記実施例１〜７及び比較例１、２で得られた被覆粉体について、下記の方法により諸特性を評価した。結果を表１に示す。
（１）元素分析
元素分析計ＥＤＸ［堀場産業株式会社製「ＥＸ−２００」］を用いて元素分析を行った。各粒子表面にＴｉが検出され、実施例１〜７及び比較例１、２のいずれも、Ｔｉを含む膜が粒子表面にコートされていることが分かった。
（２）反射スペクトル
分光光度計［株式会社日立製作所製、分光光度計「ＵＶ３３００形分光光度計」、１５０φ積分球］を用いて反射スペクトルを測定した。これらの結果を代表して、実施例１、比較例１及び母粒子の反射スペクトルを図１に示す。比較例１では、酸化チタン特有のピークは見られるものの、結晶由来のピークではなく、アモルファスであると推察される。実施例１では、アナタ−ゼ結晶由来のピークがみられた。
（３）Ｘ線回折
Ｘ線回折装置［株式会社島津製作所製「ＸＲＤ−６０００」］により、各粉体表面の酸化チタンの結晶構造を解析した。実施例１〜６ではいずれも結晶構造を持つことが分かった。比較例１、２では回折ピークを測定することができず、アモルファスであることが分かった。
図２に実施例１のＸ線回折データを示した。
（４）比重、膜厚
膜厚は比重から換算したＴｉＯ2の換算膜厚を示す。
（５）隠蔽率
ＪＩＳ  Ｋ−４−１（素地）、方法Ｂ（隠蔽率試験紙）に準拠し、自動アプリケーター［Ｙａｓｕｄａ  ｓｅｉｋｉ製、「Ｎｏ．５４２−ＡＢ」、Ａｕｔｏｍａｔｉｃ  Ｆｉｌｍ  Ａｐｐｌｉｃａｔｏｒ］で５０μｍに塗布し、多光源分光測色計［スガ試験機株式会社製］により測定した数値から隠蔽率を計算した。インキ組成は、エタノール［和光純薬工業株式会社製１級］８６質量％、ケトン樹脂「Ｋ−９０」［荒川化学株式会社製］１０質量％、ポリビニルアセタール「エスレックＢ  ＢＬ−１」［積水化学工業株式会社製］４質量％、インキ中の粉体含有量１０質量％であった。
【００３３】
【表１】
2007277057.tif 000002
【００３４】
表１から、実施例１〜６及び比較例１、２の粉体は、母粒子に比べ比重が重くなっており、また元素分析結果から、表面に酸化チタンがコーティングされていることが分かった。また、下地を隠蔽させるためには、酸化チタンがコーティングされているだけでは不十分で、酸化チタンが結晶構造を取ることが必要であることが分かる。さらに、繰り返しコートし、酸化チタンの膜厚を大きくすれば、隠蔽率は高くなることが分かる。
【産業上の利用可能性】
【００３５】
本発明の結晶性酸化チタン被覆粉体は、従来のものよりも密度が低く、かつ結晶性の酸化チタン膜で被覆されているため、高い白色度、隠蔽性を有し、例えば顔料、インク、塗料、プラスチック・紙用フィラー、化粧品用顔料、インクジェットプリンター用インク、自動車用粉体顔料・塗料等、多くの用途に好適に用いられる。
【図面の簡単な説明】
【００３６】
【図１】実施例１で得られた被覆粉体、比較例１で得られた被覆粉体及び母粒子の反射スペクトル図である。
【図２】実施例１で得られた被覆粉体のＸ線回折チャートである。
【図１】
2007277057.tif 000003
【図２】
2007277057.tif 000004